(57)【要約】【課題】  回転陽極用の流体すべり軸受の潤滑剤に液体金属を用いても軸受隙間から液体金属が漏洩することなく軸受潤滑性能劣化を生じさせることのない回転陽極型X線管装置を提供すること。【解決手段】  陰極と該陰極に対向する陽極を有し、陰極から放出さる熱電子を陽極表面に衝突させてＸ線を発生するものであって、陽極を回転させて電子衝突時の陽極表面に発生する熱を放熱する回転機構を備え、軸受回転体と固定軸との間に潤滑材を充填し、陽極回転軸の回転時に潤滑材に生じる動圧によって軸受回転体と固定軸に一定の隙間を保つＸ線管装置において，潤滑材としてガリウム／インジウム／スズの合金からなる液体金属を用い，軸受回転体と固定軸との間の真空内との境界部の軸受回転体の表面と固定軸の表面の一部に微小な凸部を多数設けて撥液性を有した表面を形成して構成する。【選択図】  図３
2010003530.tif 000002
【特許請求の範囲】
【請求項１】
陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面と前記固定軸の表面の一部に微小なの凸部を隙間がない状態で多数設けて撥液性を有した表面を形成して構成した
ことを特徴とする回転陽極型X線管装置。
【請求項２】
陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を、クロムを含有した鉄系金属に、露点が１０℃以上、４０℃以下のＷｅｔ水素雰囲気で、軸受部品材料の焼鈍し温度または固溶化温度より高温で熱処理して形成した
ことを特徴とする回転陽極型X線管装置。
【請求項３】
陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を，クロムを含有した鉄系金属に、露点が１０℃以上、４０℃以下のＷｅｔ水素雰囲気で、軸受部品材料の焼鈍し温度または固溶化温度より高温で熱処理して形成したリング状部品を取り付けて、撥液表面を形成した
ことを特徴とする回転陽極型X線管装置。
【請求項４】
陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面を除去して形成した
ことを特徴とする回転陽極型X線管装置。
【請求項５】
陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面にＮｉ，Ａｕ、Ｃｕのいずれかの金属被膜を形成した
ことを特徴とする回転陽極型X線管装置。
【発明の詳細な説明】
【技術分野】
【０００１】
本発明は、回転陽極型X線管装置に係り、特に、回転陽極用の流体すべり軸受の潤滑剤に液体金属を用いたときに軸受隙間から液体金属が漏洩することのない回転陽極型X線管装置に関する。
【背景技術】
【０００２】
一般に、ガリウム/インジウム/スズの合金からなる液体金属は、低融点で、かつ無毒である。このため、近年、工業的に液体金属に水銀を利用している分野でのガリウム/インジウム/スズの合金への置換えが図られている。
ところが、ガリウム/インジウム/スズの合金からなる液体金属は、金属等との親和性が高く、ガリウム/インジウム/スズの合金からなる液体金属の利用に当たって付着性が大きな障害となっている。
このガリウム/インジウム/スズの合金からなる液体金属は、共晶合金であり、他物質との反応性が高く、他物質表面に付着すると、当該液体金属を他物質表面から剥離除去することが困難なものとなっている。
【０００３】
このため、物質表面にガリウム/インジウム/スズの合金からなる液体金属が付着するのを防止するためには、酸化ガリウム、酸化チタンなどの酸化物によるコーティングが必要となっている。
例えば、このガリウム/インジウム/スズの合金からなる液体金属は、従来、水銀が多く使用されていた体温計などで一般的に利用されている。しかしながら、ガリウム/インジウム/スズの合金からなる液体金属は、ガラスにも付着する性質を有している。このため、このガラス表面への付着を防止するために、体温計ガラス管の内側表面に、前述した、酸化ガリウム、酸化チタンなどの酸化物によるコーティングを施している。
【０００４】
また、このガリウム/インジウム/スズの合金からなる液体金属は、蒸気圧が低い性質を有している。このことから、このガリウム/インジウム/スズの合金からなる液体金属は、Ｘ線管装置などの真空管内部で使用される潤滑材として用いられることが期待されている。
液体金属としてガリウム合金、インジウム合金又はスズ合金が使用されることについては、既に一般的なことである。そして、この液体金属は、すべり軸受装置の一種である動圧軸受装置、例えば、Ｘ線管の回転陽極を回転自在に支持する真空用軸受装置に使用されている（例えば、特許文献１）。
【０００５】
すなわち、この特許文献１には、Ｘ線管の回転陽極を回転自在に支持する真空用軸受装置として、一端部が蓋体９３によって閉塞された筒状のスリーブ９１に、軸９２を回転自在に導入し、このスリーブ９１と軸９２との間及び軸９２と蓋体９３との間に、液体ガリウム等の潤滑用の液体金属９４を充填したものが示されている。
そして、この特許文献１においては、液体金属９４がスリーブ９１の開口部の内周面及びこの内周面に対向する軸９２の外周面に付着するのを防止するため、筒状のスリーブ９１の内部に、軸９２を相対回転可能に導入し、上記スリーブ９１と軸９２との間の隙間に、潤滑用の液体金属９４を充填しているすべり軸受装置で、スリーブ９１の開口部の内周面及びこの内周面に対向する軸９２の外周面に、液体金属９４が付着するのを防止する酸化膜を形成することが開示されている。
【０００６】
さらに、液体金属９４がスリーブ９１の開口部の内周面及びこの内周面に対向する軸９２の外周面に付着するのを防止する抗湿潤剤として金属酸化物、特に、酸化チタン（ＴｉＯ２）や酸化アルミ（Ａｌ２Ｏ３）の膜を物理蒸着（ＰＶＤ：Physical Vapor Deposition）等の方法により成膜する技術や、真空境界近傍の軸受母材表面を酸化させる技術が知られている（例えば、特許文献２）。
【０００７】
【特許文献１】特開平１１−９３９４６号公報
【特許文献２】特開平０８−５５５９５号公報
【発明の開示】
【発明が解決しようとする課題】
【０００８】
このように、従来技術の特許文献１、特許文献２においては、金属酸化物、特に、酸化チタン（ＴｉＯ２）や酸化アルミ（Ａｌ２Ｏ３）の膜を形成し、この酸化被膜の撥液作用によって液体金属９４の漏洩を防止する構造を提案している。
しかしながら、特許文献１、特許文献２においては、酸化物や酸化膜が剥離しないことについて、また、Ｘ線管内部で使用する場合の高真空、高温環境下で酸化物や酸化膜が還元されることがないようにする対策がされていない。
【０００９】
本発明の目的は、回転陽極用の流体すべり軸受の潤滑剤に液体金属を用いても軸受隙間から液体金属が漏洩することなく軸受潤滑性能劣化を生じさせることのない回転陽極型X線管装置を提供することにある。
【課題を解決するための手段】
【００１０】
本発明の目的を達成するために、請求項１に記載の発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面と前記固定軸の表面の一部に微小なの凸部を隙間がない状態で多数設けて撥液性を有した表面を形成して構成したことを特徴としている。
【００１１】
本発明の目的を達成するために、請求項２に記載の発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を、クロムを含有した鉄系金属に、露点が１０℃以上、４０℃以下のＷｅｔ水素雰囲気で、軸受部品材料の焼鈍し温度または固溶化温度より高温で熱処理して形成したことを特徴としている。
【００１２】
本発明の目的を達成するために、請求項３に記載の発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を，クロムを含有した鉄系金属に、露点が１０℃以上、４０℃以下のＷｅｔ水素雰囲気で、軸受部品材料の焼鈍し温度または固溶化温度より高温で熱処理して形成したリング状部品を取り付けて、撥液表面を形成したことを特徴としている。
【００１３】
本発明の目的を達成するために、請求項４に記載の発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面を除去して形成したことを特徴としている。
【００１４】
本発明の目的を達成するために、請求項５に記載の発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面にＮｉ，Ａｕ、Ｃｕのいずれかの金属被膜を形成したことを特徴としている。
【発明の効果】
【００１５】
本発明によれば、回転陽極用の流体すべり軸受の潤滑剤に液体金属を用いても軸受隙間から液体金属が漏洩することなく軸受潤滑性能劣化を生じさせることのない回転陽極型X線管装置を提供することができる。
【発明を実施するための最良の形態】
【００１６】
以下、本発明の実施例を図面を用いて説明する。
本件明細書においては、液体金属を利用したＸ線管装置回転陽極を例にとって説明する。
図１には、本発明に係る回転陽極型X線管装置の実施形態が示されている。
図１において、回転陽極１は、陰極から放出された熱電子が衝突しＸ線を発生する陽極ターゲット２と、陽極回転軸３と、ターゲット２から流入する熱による軸受劣化防止のための断熱部４、及び液体金属軸受５とによって構成されている。
【００１７】
液体金属軸受５は、固定軸６と、軸受回転体７とによって構成されている。この液体金属軸受５においては、固定軸６と軸受回転体７の嵌合隙間に潤滑剤として液体金属８が挿入されている。
そして、この潤滑剤である液体金属８によって、固定軸６と軸受回転体７との隙間が、回転陽極１の回転時に、液体金属８に発生する動圧によって、一定に保たれるようになっている。
また、固定軸６表面には、螺旋溝が設けられており、この螺旋溝は、発生する動圧を高め、耐荷重性能を高める作用を有している。
なお、図１から明らかなように、陽極回転体９は、陽極ターゲット２と、陽極回転軸３と、断熱部４と、軸受回転体７とを結合したものである。
【００１８】
図１に図示の回転陽極１及び陰極は、外囲器１２内に対向して保持され、外囲器１２内部は、絶縁のために真空に保たれている。
外囲器１２の外部には、回転陽極１を回転させるために、回転陽極１の周囲に回転磁界を発生させるコイル１３が設置されている。そして、回転陽極１には、このコイル１３により発生した回転磁界によって、陽極回転軸３の表面に渦電流が発生し、この渦電流と回転磁界の作用によって回転可能となっている。
【００１９】
液体金属８を潤滑剤として利用したすべり軸受においては、固定軸６または軸受回転体７のどちらか一方が有底円筒形状を有している。この固定軸６または軸受回転体７のどちらか一方の有底円筒によって固定軸６または軸受回転体７が保持され、軸受回転体７が回転した際に各々の隙間に充填された液体金属８に発生する動圧によって軸受隙間を一定に保ち滑らかな回転を可能にしている。
したがって、固定軸６と軸受回転体７により構成される軸受隙間には、外部との境界面が存在し、この境界部分で潤滑剤は、外部と接することとなる。また、Ｘ線管内においては潤滑剤である液体金属８と真空とが接することとなる。このため、この液体金属８と真空との境界部分おける液体金属８が真空中へ漏洩するのを防止することが重要となる。
【００２０】
すべり軸受では軸受回転体７に液体金属８が引かれ流動することにより動圧が発生し、軸受隙間を一定に保ち潤滑されている。このためには軸受材料は、液体金属８と良くなじむ、すなわち良く濡れる材料が適している。
したがって、液体金属８と良く濡れる材料で構成されている軸受母材の上に液体金属８を滴下すると、図２（Ａ）の上段に示すように液体金属８は母材表面全体に流れてしまう。このような状態で、図２（Ａ）の下段に示すように軸受隙間を形成し、液体金属８を充填すると、真空境界部分から漏洩してしまう。
【００２１】
このような液体金属８と真空との境界部分での液体金属８が真空中に漏洩するのを防止する漏洩防止技術として、軸受隙間中の液体金属８、真空境界近傍の固定軸６と軸受回転体７の表面に液体金属８をはじく撥液性のある表面１１を形成する方法がある。
液体金属８をはじく撥液性のある表面１１が形成されている軸受母材の上に液体金属８を滴下すると、図２（Ｂ）の上段に示すように液体金属８は母材表面の濡れない表面１１で液体金属８を弾き、液体金属８は、それ自身の表面張力によって表面１１上で流れずに留まろうとする。
軸受隙間を形成する固定軸６、軸受回転体７の両方に撥液表面１１を形成すると、図２（Ｂ）の下段に示すように液体金属８の真空中への漏洩を防止することができる。
【００２２】
図３には、本発明に係る回転陽極型X線管装置の固定軸６および軸受回転体７に形成される撥液表面１１の実施例が示されている。
図３は、潤滑材としてガリウム／インジウム／スズの合金からなる液体金属８を用い，軸受母材として金型鋼（ＳＫＤ１１）を用いた、場合の撥液表面の凸部構造が示されている。
図３（Ａ）には、軸受母材が未処理の場合の表面状態が示されており、この軸受母材が未処理の場合には、表面に凹凸は無く液体金属に濡れてしまう。また、図３（Ｂ）には、軸受母材に露点２７℃のＷｅｔ水素中、１０００℃の処理を施した場合の表面状態が示されており、図３（Ｂ）の軸受母材の表面には、金属母材表面に０．５〜３．０μｍ程度の凸が多数生成されており、液体金属にはほとんど濡れないことが分かる。
【００２３】
また、図３（Ｃ）には、図３（Ｂ）の撥液性表面が模式的に示されている。
金属母材表面に０．５〜３．０μｍ程度の凸が多数生成される図３（Ｂ）の軸受母材の表面のような凸部構造の表面が撥液性を有する原理は、図３（Ｃ）に示すように金属母材表面の凸部が半球に近い形状を呈しており、この金属母材表面に液体金属８が接触した状態でも液体金属８が密集した凸部の奥にまで浸入することができず、凸部表面での点接触のみで支持されている状態となるため、金属母材表面に濡れ広がることが無いためである。
【００２４】
潤滑材としてガリウム／インジウム／スズの合金からなる液体金属８を用いる場合には，凸部の半径、及び高さが０．５〜３．０μｍ程度であることが望ましい。
このような金属母材表面を形成する方法としては、種々があるが、本実施例においては、露点が１０℃以上の４０℃以下のＷｅｔ水素雰囲気中で、金型鋼を利用する場合には、これの焼鈍し温度（約８００℃）以上で熱処理をする方法を用いている。
このような金属母材表面に処理を施すと、金型鋼表面に０．５〜３．０μｍ程度の凸が均一に形成され液体金属８を撥液する表面が形成される。
【００２５】
このような金属母材表面の処理によって撥液性表面を形成すると、金型鋼表面には、凸部以外の部分にクロムが集中して存在し、これに反して凸部にはクロムが希薄であることが分かった。このことから凸部表面形成に合金元素として１２％程度添加されているクロムが関係していることがわかる。これらのことから金型鋼以外でもクロムを含有する鉄系合金では同様の効果を期待することができる。
【００２６】
また、本発明においては、露点が１０℃以上、４０℃以下のＷｅｔ水素雰囲気中で焼鈍し温度（約８００℃）以上で熱処理を施して凹凸表面を生成している。しかしながら、図４に示すように、熱処理を施して凹凸表面を生成する処理条件は、鉄が還元される条件であり、母材表面の酸化は、発生しない。
一方、この熱処理を施して凹凸表面を生成する処理条件は、クロムが酸化される条件にある。
これらのことから、本発明は、従来の単なる酸化膜、酸化物による撥液ではなく、鉄とクロムの還元と酸化条件下で生成される表面の凸構造によるものであることが分かる。
【００２７】
液体金属８を利用した動圧軸受において、軸受隙間の真空境界近傍で、液体金属８に対して撥液性が要求されるのとは逆に軸受隙間内部では液体金属８が軸受回転軸と固定軸表面に良く濡れ、付着する必要がある。
この軸受隙間内部では液体金属８が軸受回転軸と固定軸表面に良く濡れ、付着することが必要なのは、回転軸、固定軸表面に付着した液体金属８が回転軸の回転により引かれ流動することにより、軸受隙間を一定に保つ動圧が発生するからである。
すなわち、軸受隙間内部では、液体金属８が軸受表面に良く濡れるほうが動圧を効率的に発生させることができるためである。
【００２８】
このように液体金属８を利用した動圧軸受において、軸受隙間の真空境界近傍では、液体金属８に対して撥液性を備え、軸受隙間内部では液体金属８が軸受回転軸と固定軸表面に良く濡れ、付着するようにするための実施例を図５〜７に示されている。
図５は、陽極回転軸３の軸受隙間の真空境界近傍を金型鋼、高速度工具鋼などのクロムを含有した鉄系金属で構成される別部品とし、この鉄系金属だけを露点が１０℃以上、４０℃以下のＷｅｔ水素雰囲気で、軸受部品材料の焼鈍し温度または固溶化温度より高温で熱処理して撥液表面を設け、陽極回転軸３には処理を施さない部品を組立てるようにしたものである。
【００２９】
この陽極回転軸３の軸受隙間の真空境界近傍を金型鋼、高速度工具鋼などのクロムを含有した鉄系金属で構成される別部品は、図５においては、一枚の板状に形成されたものとなっているか、リング状に形成したものであっても良い。
【００３０】
図６には、軸受回転軸、固定軸を一つの部品として仕上げ、軸受隙間の精度を確保する実施例が示されている。
すなわち、図６は、陽極回転軸３、固定軸６を１次仕上した後、撥液表面を設けるための熱処理を施し、しかる後、２次加工を行い、最終形状に仕上げると供に、真空境界近傍の撥液表面のみを残して軸受隙間内部の表面の撥液表面を除去するして形成したものである。
この真空境界近傍の撥液表面のみを残して軸受隙間内部の表面の撥液表面を除去する際、撥液表面を除去するには、方法としては機械加工による方法、エッチングなどの表面加工により撥液表面を除去する方法等がある。
【００３１】
図７には、軸受回転軸、固定軸を一つの部品として仕上げ、軸受隙間の精度を確保する他の実施例が示されている。
すなわち、図７は、軸受部品形状を仕上げた後に撥液表面を設けるための熱処理を施し、その後濡れ性が必要な範囲にＮｉ、Ａｕ、Ｃｕなど液体金属８との濡れ性が良い金属の薄膜をコーティングして形成したものである。
このコーティング手法としては、メッキなどの他に、真空蒸着によるコーティングなどがある。
【産業上の利用可能性】
【００３２】
本発明は、Ｘ線管装置ばかりでなく、液体金属の特性を利用した装置で、撥液性が要求されるあらゆる部材、部品に適用することができる。
【図面の簡単な説明】
【００３３】
【図１】本発明に係る回転陽極型X線管装置の全体構成図である。
【図２】撥液表面による液体金属漏洩防止の原理説明図である。
【図３】軸受母材表面の未処理の表面状態と、軸受母材表面に撥液表面を設けるための熱処理を施した表面状態を示す図である。
【図４】Ｗｅｔ水素熱処理の熱力学状態を示す図である。
【図５】液体金属軸受を採用したＸ線管の回転陽極概略図である。
【図６】濡れ性を制御するX線管回転陽極軸受構造の一例を示す図である。
【図７】濡れ性を制御するX線管回転陽極軸受構造の一例を示す図である。
【符号の説明】
【００３４】
１……………………回転陽極
２……………………陽極ターゲット
３……………………陽極回転軸
４……………………断熱部
５……………………液体金属軸受
６……………………固定軸
７……………………軸受回転体
８……………………液体金属
９……………………ジャーナル軸受
１０…………………スラスト軸受
１１…………………漏洩防止のための撥液表面
１２…………………外囲器
１３…………………コイル
【図１】
2010003530.tif 000003
【図２】
2010003530.tif 000004
【図３】
2010003530.tif 000005
【図４】
2010003530.tif 000006
【図５】
2010003530.tif 000007
【図６】
2010003530.tif 000008
【図７】
2010003530.tif 000009